(57)【特許請求の範囲】
【請求項１】
スルーホールを有するセラミックス焼結体基板、及び、活性金属を含む導電性の金属が前記スルーホールに密充填されてなる導電性ビアを有し、前記導電性ビアと前記セラミックス焼結体基板との界面に活性層が形成されているセラミックスビア基板の製造用基板であって、
前記スルーホール内に、融点が６００℃以上１１００℃以下の金属（Ａ）よりも融点が高い金属（Ｂ）粉末、及び活性金属粉末を含んでなる第１金属ペーストが充填されており、
前記金属（Ａ）の粉末を含んでなる第２金属ペーストが、前記第１金属ペーストに接触する位置に積層されている、
セラミックスビア基板製造用基板。
【請求項２】
前記融点が６００℃以上１１００℃以下の金属（Ａ）が、金ろう、銀ろう、および、銅から選ばれる一種または二種以上である、請求項１に記載のセラミックスビア基板製造用基板。
【請求項３】
前記金属（Ａ）よりも融点が高い金属（Ｂ）が、銀、銅および金から選ばれる一種または二種以上である、請求項１または２に記載のセラミックスビア基板製造用基板。
【請求項４】
前記活性層が、前記活性金属と、前記セラミックス焼結体基板のセラミックス成分とが反応して形成された反応層である、請求項１〜３のいずれかに記載のセラミックスビア基板製造用基板。
【請求項５】
前記活性金属がチタンであり、該チタンと反応する前記セラミックス成分が窒素であり、前記反応層が窒化チタン層である、請求項４に記載に記載のセラミックスビア基板製造用基板。
【請求項６】
前記セラミックス焼結体基板が窒化アルミニウム焼結体基板である、請求項１〜５のいずれかに記載のセラミックスビア基板製造用基板。
【請求項７】
請求項１〜６のいずれかに記載のセラミックスビア基板製造用基板の焼成物であって、
前記導電性ビア中の金属層が、前記金属（Ｂ）が島となり、前記金属（Ａ）が海となる海島構造を有している、セラミックスビア基板。
【請求項８】
請求項７に記載のセラミックスビア基板の、表面および／または裏面に、金属（Ａ）、金属（Ｂ）および活性金属を含む導電性の金属からなる配線パターンが形成されている、メタライズドセラミックスビア基板。
【発明の詳細な説明】
【技術分野】
【０００１】
本発明は、セラミックスビア基板、メタライズドセラミックスビア基板、これらの製造方法に関する。詳細には、ＬＥＤ等の半導体素子を搭載するため、特に、熱を放出する高出力ＬＥＤ等の半導体素子を搭載するために使用されるセラミックスビア基板等に関する。
【背景技術】
【０００２】
半導体素子を搭載するためのセラミックス基板には、該半導体素子の電極と接続するためのメタライズドパターンがセラミックス基板表面に形成されている。また、該セラミックス基板を、例えば、多層基板あるいはサブマウントとして使用する場合は、基板の上下の導通を図るための導電性ビアが、セラミックス基板（以下、導電性ビアおよびメタライズドパターンを有するセラミックス基板を、「メタライズドセラミックスビア基板」と言う場合がある。）に形成される。
【０００３】
メタライズドセラミックスビア基板の製造方法としては、コファイア法（同時焼成法）とポストファイア法（逐次焼成法）とが知られている。コファイア法とは、グリーンシートと呼ばれる未焼成のセラミックス基板前駆体上に金属ペースト層を形成し、または、該グリーンシートに形成したスルーホールに金属ペーストを充填して、メタライズドセラミックスビア基板前駆体を作製し、これを焼成する方法である。この方法ではグリーンシートおよび金属ペーストの焼成は同時に行われる。
【０００４】
ポストファイア法とは、グリーンシートを焼成して得られた焼結体基板上に金属ペースト層を形成し、または、焼結体基板に形成したスルーホールに金属ペーストを充填して、メタライズドセラミックスビア基板前駆体を作製し、これを焼成する方法である。この方法ではグリーンシートの焼成および金属ペースト層の焼成は逐次的に行われる。
【０００５】
どちらの手法でもセラミックス基板上にメタライズドパターンを形成することができ、それにより得られる基板は、主に電子部品を搭載するための基板として用いられる。しかしながら、コファイア法による方法では、焼成時にグリーンシートが不均一に収縮し易く、例えば正方形のグリーンシートを焼結した場合には、僅かではあるが、各辺の中央部分が内側に反るように収縮が起こり基板は星型に変形するため、１枚のグリーンシート上に同一形状のメタライズドパターンおよび導電性ビアを多く形成した場合には、パターンが形成される場所によってパターン形状および該ビアの位置が僅かに変わってしまうことが避けられない。また、コファイア法では、グリーンシートと同時に高温で焼成することから、金属ペーストとして、モリブデン、タングステン等の高融点金属ペーストを使用する必要があり、導電性の良い他の金属を使用できないという欠点があった。
【０００６】
一方、ポストファイア法では、焼結体基板上に金属ペースト層を形成し、または、焼結体基板に形成したスルーホールに金属ペーストを充填して、これを焼成することによりメタライズドパターンおよび導電性のビアが形成される。金属ペースト層の焼付け（焼成）に際しては、金属ペースト層は厚み方向には収縮するが、平面方向の収縮は殆ど起こらないため、コファイア法で見られたような、位置によりパターン形状が変わるという問題は起こらない。
【０００７】
しかし、金属ペーストの収縮自体は発生することから、スルーホール中の金属ペーストが焼結の際に収縮し、形成された導電性ビア中に空隙が生じ、緻密なビアを形成することは困難であった。
【０００８】
特許文献１には、スルーホールを有するセラミックス基板に、チタン層および銅層をスパッタにより形成し、その後、銅メッキすることにより、配線パターンおよび導電性ビアを形成しているが、該方法では、スパッタ工程が必要であることから、スパッタを行う製造設備が必要となり、簡易にメタライズドビア基板を製造できる方法ではなかった。また、この方法でメッキによりスルーホール内へ銅を充填する場合、スルーホールの径が大きくなったり、基板の厚みが厚くなると充填に時間を要し、生産性が低下するといった点で改善の余地があった。
【先行技術文献】
【特許文献】
【０００９】
【特許文献１】ＵＳ２００４／００３５９６９３Ａ１
【発明の概要】
【発明が解決しようとする課題】
【００１０】
そこで本発明は、簡易な方法で製造することができるセラミックスビア基板、メタライズドセラミックスビア基板、および、これら基板の製造方法を提供することを課題とする。
【課題を解決するための手段】
【００１１】
以下、本発明について説明する。なお、本発明の理解を容易にするために添付図面の参照符号を括弧書きにて付記するが、それにより本発明が図示の形態に限定されるものではない。なお、本明細書において、「Ａ〜Ｂ」は、特に別途規定されない限り、「Ａ以上Ｂ以下」を意味する。また、本明細書において、平均粒子径（Ｄ５０）は、日機装株式会社製マイクロトラックを用いてレーザー回折法により測定した値である。
【００１２】
第１の本発明は、セラミックス焼結体基板に導電性ビアが形成されてなるセラミックスビア基板であって、融点が６００℃以上１１００℃以下の金属（Ａ）、該金属（Ａ）よりも融点が高い金属（Ｂ）、および、活性金属を含む導電性の金属がスルーホールに密充填されてなる導電性ビアを有し、前記導電性ビアと前記セラミックス焼結体基板との界面に活性層が形成されている、セラミックスビア基板である。以下、導電性ビアを単に、ビアとする場合もある。
【００１３】
「金属（Ａ）よりも融点が高い金属（Ｂ）」とは、融点が１１００℃超の金属のことを意味するのではなく、実際に使用した金属（Ａ）の融点よりも融点が高い金属のことである。例えば、金属（Ａ）が融点が７８０℃程度の銀ろうである場合、金属（Ｂ）としては、この金属（Ａ）よりも融点が高い金属、つまり、銅（融点：１０８５℃）、銀（融点：９６２℃）、金（融点：１０６４℃）等が使用できるということになる。
【００１４】
「融点が６００℃以上１１００℃以下の金属（Ａ）」としては、例えば、銅、銀、金、金ろう、銀ろう等のろう材が挙げられる。また、「金属（Ａ）よりも融点が高い金属（Ｂ）」としては、例えば、銅（融点：１０８５℃）、銀（融点：９６２℃）、金（融点：１０６４℃）、タングステン（融点：３４１０℃）、モリブデン（融点：２６１７℃）等が挙げられ、使用する金属（Ａ）の融点により選択される。
【００１５】
第１の本発明において、「融点が６００℃以上１１００℃以下の金属（Ａ）」は、金ろう、銀ろう、および、銅から選ばれる一種または二種以上であることが好ましい。
第１の本発明において、「金属（Ａ）よりも融点が高い金属（Ｂ）」は、銀、銅および金から選ばれる一種または二種以上であることが好ましい。
【００１６】
第１の本発明において、「活性層」は、活性金属と、セラミックス焼結体基板のセラミックス成分とが反応して形成された反応層であることが好ましい。また、活性金属がチタンであり、該チタンと反応するセラミックス成分が窒素であり、活性層が窒化チタン層であることがさらに好ましい。該活性層が形成されることによりビアとセラミックス焼結体基板の壁面との密着性が良好になる。
【００１７】
第１の本発明において、前記セラミックス焼結体基板は窒化アルミニウム焼結体基板であることが好ましい。第１の本発明のセラミックスビア基板は、導電性の良好なビアを有しており、高出力ＬＥＤ等の高い電力供給が必要な素子を搭載するのに適している。該高出力ＬＥＤ等の素子は、大きな熱を放出する。素子近傍に熱が蓄積されると素子に悪影響を与えるので、該熱は外部に放出させることが好ましい。この点から、熱伝導性の高い窒化アルミニウムによってセラミックス焼結体基板を構成することが好ましい。
【００１８】
第２の本発明は、第１の本発明のセラミックスビア基板の、表面および／または裏面に、金属（Ａ）、金属（Ｂ）および活性金属を含む導電性の金属からなる配線パターンが形成されている、メタライズドセラミックスビア基板である。なお、該メタライズドパターンとセラミックス焼結体基板との間には、活性層が形成されていることが好ましい。
【００１９】
第３の本発明は、スルーホール（１２）を有するセラミックス焼結体基板（１０）を準備する工程、
金属（Ａ）よりも融点が高い金属（Ｂ）粉末、および、活性金属粉末を含んでなる第一金属ペースト（２０）をスルーホール（１２）に充填する充填工程、
融点が６００℃以上１１００℃以下の金属（Ａ）粉末を含んでなる第二金属ペーストをスルーホール（１２）に充填した第一金属ペースト（２０）に接触する位置に積層して、第二金属ペースト層（２２）を形成する工程、および、
上記で得られた基板を焼成する焼成工程、
を含んでなる、第１の本発明のセラミックスビア基板（１００ａ）の製造方法である。なお、セラミックスビア基板（１００ａ）において、導電性ビア（２３）は、スルーホール（１２）に充填された第一金属ペースト（２０）、および第二金属ペースト層（２２）が焼成されて形成される。
【００２０】
第３の本発明の方法によると、焼成工程において、スルーホール（１２）中の金属（Ｂ）粉末が焼結して収縮する際に、溶融した金属（Ａ）がスルーホール（１２）中の金属（Ｂ）粉末間の空隙に流れ込み、緻密で導電性の良好な導電性ビア（２３）が形成される。また、活性金属がセラミックス成分と反応して、導電性ビア（２３）とセラミックス焼結体基板（１０）との界面に活性層が形成される。これにより、該導電性ビア（２３）とセラミックス焼結体基板（１０）との密着性が良好となる。
【００２１】
第４の本発明は、スルーホール（１２）を有するセラミックス焼結体基板（１０）を準備する工程、
金属（Ａ）よりも融点が高い金属（Ｂ）粉末、および、活性金属粉末を含んでなる第一金属ペースト（２０）をスルーホール（１２）に充填する充填工程、
融点が６００℃以上１１００℃以下の金属（Ａ）粉末を含んでなる第二金属ペーストをスルーホール（１２）に充填した第一金属ペースト（２０）に接触する位置に積層して、第二金属ペースト層（２２）を形成する工程、
上記で得られた基板を焼成する第一焼成工程、
該第一焼成工程の後に、金属（Ａ）よりも融点が高い金属（Ｂ）粉末および活性金属粉末を含んでなる第三金属ペーストを配線パターンを形成する箇所に積層して第三金属ペースト層（２４）を形成する工程、
さらに、融点が６００℃以上１１００℃以下の金属（Ａ）粉末を含んでなる第四金属ペーストを第三金属ペースト層（２４）の上に積層して、第四金属ペースト層（２６）を形成する工程、および、
上記で得られた基板を焼成する第二焼成工程、
を含んでなる、第２の本発明のメタライズドセラミックスビア基板（１００ｂ）の製造方法である。なお、メタライズドセラミックスビア基板（１００ｂ）において、導電性ビア（２３）は、スルーホール（１２）に充填された第一金属ペースト（２０）、および第二金属ペースト層（２２）が焼成されて形成される。
【００２２】
第４の本発明の方法では、第一焼成工程において、上記した第３の本発明の方法と同様にして、緻密で導電性の良好な導電性ビア（２３）を備え、該導電性ビア（２３）とセラミックス焼結体基板（１０）との密着性が良好なセラミックスビア基板（１００ａ）が製造される。第二焼成工程では、第三金属ペースト層（２４）中の金属（Ｂ）が焼結して収縮する際に、第四金属ペースト層（２６）中の金属（Ａ）が溶融してメタライズドパターン中に流れ込むので、緻密で導電性の良好なメタライズドパターン（２５）が形成される。さらに、第三金属ペースト層中の活性金属が、セラミックス成分と反応して活性層が形成されることで、基板表面に密着性が良好なメタライズドパターン（２５）が形成される。
【００２３】
なお、金属（Ｂ）粉末と活性金属粉末とを含む、第一金属ペーストと第三金属ペーストとは同じ金属ペーストであってもよいが、スルーホールへの充填工程と基板表面への導電パターン印刷工程では、金属ペーストに求められる粘度特性や最適な金属粉末の粒度等が異なる場合がある為、それぞれの製造工程に適した金属ペーストを使用することが好ましい。また、金属（Ａ）粉末を含む、第二金属ペーストと第四金属ペーストとは同じ金属ペーストであってもよく、製造効率の観点からは同じ金属ペーストであることが好ましい。以下、第５の本発明においても同様である。
【００２４】
第５の本発明は、スルーホール（１２）を有するセラミックス焼結体基板（１０）を準備する工程、
金属（Ａ）よりも融点が高い金属（Ｂ）粉末、および、活性金属粉末を含んでなる第一金属ペースト（２０）をスルーホール（１２）に充填する充填工程、
金属（Ａ）よりも融点が高い金属（Ｂ）粉末、および、活性金属粉末を含んでなる第三金属ペーストを配線パターンを形成する箇所に積層して第三金属ペースト層（２４）を形成する工程、
融点が６００℃以上１１００℃以下の金属（Ａ）粉末を含んでなる第五金属ペーストを該第三金属ペースト層の上に積層して、第五金属ペースト層（２７）を形成する工程、
上記で得られた基板を焼成する焼成工程、
を含んでなる、第２の本発明のメタライズドセラミックスビア基板（１００ｃ）の製造方法である。なお、メタライズドセラミックスビア基板（１００ｃ）において、導電性ビア（２３）は、スルーホール（１２）に充填された第一金属ペースト（２０）、第三金属ペースト層（２４）、および第五金属ペースト層（２７）が焼成されて形成され、同時に導電性ビア（２３）に接続されたメタライズドパターン（２５）が形成される。
【００２５】
第５の本発明の方法においては、焼成工程において、スルーホール（１２）中の金属（Ｂ）および第三金属ペースト層（２４）中の金属（Ｂ）が焼結し収縮する際に、第五金属ペースト層（２７）中の金属（Ａ）が溶融して、スルーホール（１２）中の金属（Ｂ）粉末、および第三金属ペースト層（２４）中の金属（Ｂ）粉末間の空隙に流れ込む。これにより、緻密で導電性の良好な導電性ビア（２３）およびメタライズドパターン（２５）が形成される。また、第一金属ペーストおよび第三金属ペーストがそれぞれ活性金属を含んでいるので、該活性金属とセラミックス成分とが反応することにより、導電性ビア（２３）およびメタライズドパターン（２５）とセラミックス焼結体基板（１０）との間に活性層が形成される。これにより、導電性ビア（２３）およびメタライズドパターン（２５）とセラミックス焼結体基板（１０）との密着性が良好になる。
【図面の簡単な説明】
【００２６】
【図１】（ａ）は第３の本発明のセラミックスビア基板１００ａの製造方法の各工程を示す概念図であり、（ｂ）は第４の本発明のメタライズドセラミックスビア基板１００ｂの製造方法の各工程を示す概念図であり、（ｃ）は第５の本発明のメタライズドセラミックスビア基板１００ｃの製造方法の各工程を示す概念図である。
【図２】実施例７で得られたメタライズドセラミックスビア基板の導電性ビアの走査型電子顕微鏡写真である。
【図３】実施例７で得られたメタライズドセラミックスビア基板における、窒化アルミニウム焼結体基板と導電性ビアとの界面近傍における元素マッピング写真である。（ａ）はＳＥＭ反射電子像であり、（ｂ）はＡｌＫα１線を定量したもの、（ｃ）はＴｉＫα１線を定量したもの、（ｄ）はＣｕＫα１線を定量したもの、（ｅ）はＡｇＬα１線を定量したものである。
【発明を実施するための形態】
【００２７】
＜セラミックスビア基板の製造方法（第３の本発明）＞
本発明のセラミックスビア基板の製造方法は、以下の工程を備えている。
（ｉ）スルーホールを有するセラミックス焼結体基板を準備する工程、
（ｉｉ）金属（Ａ）よりも融点が高い金属（Ｂ）粉末、および、活性金属粉末を含んでなる第一金属ペーストを前記スルーホールに充填する充填工程、
（ｉｉｉ）融点が６００℃以上１１００℃以下の金属（Ａ）粉末を含んでなる第二金属ペーストを前記スルーホール充填した金属ペーストに接触する位置に積層して、第二金属ペースト層を形成する工程、および、
（ｉｖ）上記で得られた基板を焼成する焼成工程、
【００２８】
（工程（ｉ））
図１（ａ）を参照しながら、各工程について説明する。まず、工程（ｉ）では、スルーホール１２を有するセラミックス焼結体基板１０を準備する。セラミックス焼結体基板１０としては、公知のセラミックスからなる基板が特に制限なく使用可能である。
セラミックス焼結体基板１０の構成材料であるセラミックスとしては、例えば（１）酸化アルミニウム系セラミックス、酸化ケイ素系セラミックス、酸化カルシウム系セラミックス、酸化マグネシウム系セラミックスなどの酸化物系セラミックス；（２）窒化アルミニウム系セラミックス、窒化ケイ素系セラミックス、窒化ホウ素系セラミックスなどの窒化物系セラミックス；（３）酸化ベリリウム、炭化ケイ素、ムライト、ホウケイ酸ガラス等を使用することができる。中でも、（２）窒化物セラミックスが好ましく、特に窒化アルミニウム系セラミックスが、熱伝導性が高いため好ましく使用することができる。
【００２９】
本発明の製造方法で使用するセラミックス焼結体基板１０としては、入手の容易さや所望の形状のものを容易に得ることができるといった理由から、焼結体基板を構成するセラミックス粒子の平均粒子径が好ましくは０．５〜２０μｍ、より好ましくは１〜１５μｍのセラミックス焼結体基板を使用する。なお、このようなセラミックス焼結体基板は、平均粒子径が０．１〜１５μｍ、好適には０．５〜５μｍのセラミックス原料粉末からなるグリーンシートを焼成することにより得ることができる。
【００３０】
当該グリーンシートには焼結助剤、有機バインダー等が含まれていてもよい。焼結助剤としてはセラミックス原料粉末の種類に応じて常用される焼結助剤が特に制限なく使用できる。さらに、有機バインダーとしては、ポリビニルブチラール、エチルセルロース類やアクリル樹脂類が使用され、グリーンシートの成形性が良好になるという理由からポリｎ−ブチルメタクリレート、ポリビニルブチラールが特に好適に使用される。
【００３１】
得られる焼結体の熱伝導性の観点から、焼結助剤を含む窒化物セラミックス粉末をセラミックス原料粉末として使用して形成した窒化物セラミックス用グリーンシート、特に焼結助剤（例えばイットリウムや酸化カルシウム）を含む窒化アルミニウム粉末を原料粉末として用いた窒化アルミニウム用グリーンシートを使用するのが好適である。
【００３２】
本発明で使用するセラミックス焼結体基板１０の形状は、スルーホールを形成できる形状であれば特に限定されず、板状体或いは板状体の一部に切削加工を施したものでも使用することができる。セラミックス焼結体基板１０の大きさは特に限定されず、用途に応じて適宜決定すればよい。例えば、用途が電子部品を搭載するための基板である場合には、基板厚さは一般的には０．１〜２ｍｍ、好ましくは０．２〜１ｍｍ程度とすればよい。
【００３３】
上記で説明したセラミックス焼結体基板１０には、スルーホール１２が形成される。スルーホール１２の形成方法は特に限定されず、ドリルを使用した機械的穿孔により形成してもよいし、化学薬品を用いた方法によりセラミックスを溶解させて穿孔してもよく、レーザー加工や、ブラスト加工等の手段を採用することもできる。また、スルーホール１２の位置精度を厳しく要求されない用途においては、予めグリーンシートにパンチング加工によりスルーホールを形成したものを焼成し、スルーホール１２を有するセラミック焼結体基板１０を作製することもできる。スルーホール１２の直径は、通常φ０．０５ｍｍ〜０．５ｍｍとされる。
【００３４】
スルーホール１２は、基本的に基板１０を上下に貫通する貫通孔であるが、基板１０が内部配線を有する場合においては、一方の端部のみが開口している孔である場合もあり、このような孔も本発明のスルーホール１２に含めるものとする。
【００３５】
（工程（ｉｉ））
次に、金属（Ａ）よりも融点が高い金属（Ｂ）粉末、および、活性金属粉末を含んでなる第一金属ペースト２０を上記スルーホール１２に充填する。第一金属ペースト２０は、金属（Ｂ）の粉末、および、活性金属の粉末を含んでおり、その他、有機バインダー、有機溶媒、分散剤、可塑剤等を含んでいてもよい。
「金属（Ｂ）」は、金属（Ａ）よりも融点が高い金属である。よって、まず、「金属（Ａ）」について説明する。金属（Ａ）は、融点が６００℃以上１１００℃以下の金属であり、例えば、銅、銀、金、金ろう、銀ろう等のろう材が挙げられる。中でも、金属（Ａ）としては、コストの点から、金ろう、銀ろう、および、銅から選ばれる一種または二種以上を用いることとが好ましい。金属（Ａ）の融点が６００℃未満の場合は、焼成によりビア２３とセラミックス焼結体基板１０との間に後に説明する活性層を形成することが難しくなる。また、金属（Ａ）の融点が１１００℃超の場合は、焼成時に基板に熱がかかりすぎて、基板にビア形成時の応力が残存する可能性がある。
【００３６】
また、金属（Ａ）よりも融点が高いとは、融点が１１００℃超であることを意味するのではなく、実際に使用した金属（Ａ）の融点よりも金属（Ｂ）の融点が高いということを意味する。例えば、金属（Ａ）が、融点が７８０℃程度の銀ろうである場合、金属（Ｂ）としては、７８０℃よりも融点が高い金属が使用できるということになる。
金属（Ｂ）としては、例えば、銅（融点：１０８５℃）、銀（融点：９６２℃）、金（融点：１０６４℃）、タングステン（融点：３４１０℃）、モリブデン（融点：２６１７℃）等が挙げられ、金属（Ａ）の融点により選択される。中でも、金属（Ｂ）としては、導電性が高い点から、銀、銅および金から選ばれる一種または二種以上を使用することが好ましい。なお、金属（Ｂ）は、金属（Ａ）よりも融点が高いものであれば、２種類以上のものを混合して使用することもできる。
【００３７】
この金属（Ｂ）粉末の平均粒子径（Ｄ５０）は、他の金属粉末の大きさ、スルーホールの大きさとの兼ね合いもあるが、生産性を向上させ、優れた性能を発揮するセラミックスビア基板、およびメタライズドセラミックスビア基板を製造するためには、１〜５０μｍとすることが好ましい。また、この金属（Ｂ）粉末は、スルーホール１２への金属（Ｂ）粉末の充填密度を高める目的で、２種類以上の平均粒子径の異なる粉末を使用することもできる。なお、この平均粒子径（Ｄ５０）は、日機装株式会社製マイクロトラックを用いてレーザー回折法により測定した値である。
【００３８】
金属（Ａ）と金属（Ｂ）との融点差は、好ましくは５０℃以上、より好ましくは１００℃以上、さらに好ましくは１５０℃以上である。融点差を５０℃以上とすることにより、焼成工程において、金属（Ｂ）が溶融することなくビアの形状を保持しながら金属（Ａ）を溶融させて、金属（Ｂ）が焼結した際に生じる空隙を埋めさせ、緻密なビアを形成することができる。融点差の上限は、特に制限されるものではないが、通常の製造を考慮すると３０００℃、さらに好ましくは１０００℃である。なお、２種類以上の金属（Ｂ）を使用する場合には、全種類の金属（Ｂ）と金属（Ａ）の融点差が前記範囲を満足することが好ましい。
【００３９】
「活性金属粉末」とは、セラミックス成分と反応する活性がある金属であって、セラミックス成分と反応することにより、セラミックス焼結体基板１０との界面において活性層を形成するような金属粉末である。このような活性金属粉末としては、例えば、チタン粉末、または水素化チタン粉が挙げられる。中でも、生産の安定性を考慮すると、水素化チタン粉を使用することが好ましい。セラミックス焼結体基板１０として窒化物セラミックス基板を用いた場合、水素化チタン粉を含む金属ペーストを用いることにより、焼成により形成された導電性ビア２３とセラミックス焼結体基板１０の壁面との間で、活性層である窒化チタン層が形成さる。これにより、導電性ビア２３とセラミックス焼結体基板１０との密着性が向上する。よって、セラミックスとの密着性がでにくい金、銀、銅、銅−銀合金ペーストを用いた場合に有効である。活性金属粉末の添加量は、ビアの密着性および導電性を考慮すると、第一金属ペースト２０中において、金属（Ｂ）粉末の量を１００質量部として、１質量部以上１０質量部以下とすることが好ましく、さらに、１．５質量部以上６質量部以下とすることが好ましい。
【００４０】
また、この活性金属粉末の平均粒子径（Ｄ５０）は、他の金属粉末の大きさ、スルーホールの大きさとの兼ね合いもあるが、生産性を向上させ、優れた性能、特に導電性ビア２３の密着性を高め、優れた導電性を発揮するセラミックスビア基板、およびメタライズドセラミックスビア基板を製造するためには、１〜５０μｍとすることが好ましい。なお、この平均粒子径（Ｄ５０）は、日機装株式会社製マイクロトラックを用いてレーザー回折法により測定した値である。
【００４１】
第一金属ペースト２０に含まれる有機バインダーとしては、公知のものが特に制限なく使用可能である。例えば、ポリアクリル酸エステル、ポリメタクリル酸エステル等のアクリル樹脂、メチルセルロース、ヒドロキシメチルセルロース、ニトロセルロース、セルロースアセテートブチレート等のセルロース系樹脂、ポリビニルブチラール、ポリビニルアルコール、ポリ塩化ビニル等のビニル基含有樹脂、ポリオレフィン等の炭化水素樹脂、ポリエチレンオキサイド等の含酸素樹脂などを一種または二種以上混合して使用することができる。
【００４２】
第一金属ペースト２０に含まれる有機溶媒としては、公知のものが特に制限なく使用可能である。例えば、トルエン、酢酸エチル、ターピネオール、ブチルカルビトールアセテート、テキサノールなどを使用することができる。第一金属ペースト２０に含まれる分散剤としては、公知のものが特に制限なく使用可能である。例えば、リン酸エステル系、ポリカルボン酸系などの分散剤を使用することができる。第一金属ペースト２０に含まれる可塑剤としては、公知のものが特に限定なく使用可能である。例えば、フタル酸ジオクチル、フタル酸ジブチル、フタル酸ジイソノニル、フタル酸ジイソデシル、アジピン酸ジオクチルなどを使用することができる。
【００４３】
スルーホール１２中への第一金属ペースト２０の充填方法は、特に限定されず、一般的なスクリーン印刷装置やペースト圧入充填装置等により充填される。スルーホール１２が均一に埋まるように、第一金属ペースト２０が充填される。なお、第一金属ペースト２０中の金属（Ｂ）が乾燥や焼結する際に収縮することを考慮して、スルーホール１２の上下に凸状に飛び出すよう第一金属ペースト２０を充填してもよい。
なお、前記金属粉末（Ｂ）、および前記活性金属粉末を含んでなる第一金属ペースト２０は、セラミックスビア基板、メタライズドセラミックスビア基板の生産性を考慮すると、前記有機溶媒と有機バインダーとを含んだ状態での粘度を２５℃において、５０〜３０００Ｐａ・ｓの範囲に調整することが好ましい。
【００４４】
（工程（ｉｉｉ））
第二金属ペーストは、上記した金属（Ａ）粉末を含み、第一金属ペーストと同様、他の成分を含んでいてもよい。該第二金属ペーストを、スルーホール１２に充填した第一金属ペースト２０と接触する位置に積層して、第二金属ペースト層２２が形成される。この金属（Ａ）粉末は、前記工程（ｉｉ）で説明した種類のものが使用される。
焼成工程において、溶融した金属（Ａ）が、スルーホールに充填した金属（Ｂ）粉末間の空隙に流れ込めばよいので、第二金属ペースト層２２は、第一金属ペースト２０に接触する位置であれば、どこに形成してもよいが、該スルーホール１２中の第一金属ペースト２０の上側に形成することが好ましい。そうすることで、焼成時に、溶融した金属（Ａ）がその重みによりビア中に流れ込み易くなる。
【００４５】
第二金属ペースト層２２は、形成するビア中に発生する虞のある空隙を埋めることができる量となるように積層すればよく、スルーホール１２中の第一金属ペースト２０の金属（Ｂ）を１００質量部として、第二金属ペースト層２２中の金属（Ａ）は、好ましくは２０質量部以上、より好ましくは４０質量部以上であって、好ましくは１５０質量部以下、より好ましくは１００質量部以下である。
この第二金属ペーストに含まれる金属（Ａ）粉末の平均粒子径（Ｄ５０）は、他の金属粉末の大きさ、スルーホールの大きさとの兼ね合いもあるが、生産性を向上させ、優れた性能を発揮するセラミックスビア基板、およびメタライズドセラミックスビア基板を製造するためには、０．１〜５０μｍとすることが好ましい。なお、この平均粒子径（Ｄ５０）は、日機装株式会社製マイクロトラックを用いてレーザー回折法により測定した値である。
【００４６】
第二金属ペースト層２２は、たとえば、第二金属ペーストをスクリーン印刷やカレンダー印刷、パッド印刷する等の公知の手法により形成することができる。
なお、前記金属粉末（Ａ）を含んでなる第二金属ペーストは、セラミックスビア基板、メタライズドセラミックスビア基板の生産性を考慮すると、前記有機溶媒と有機バインダーとを含んだ状態での粘度を２５℃において、２０〜１０００Ｐａ・ｓの範囲に調整することが好ましい。
【００４７】
（工程（ｉｖ））
最後に、上記で作製した基板を焼成する。焼成は、使用した金属ペーストの種類（より具体的には、金属ペースト中の金属粉末の種類）に応じて、金属（Ａ）の融点以上且つ金属（Ｂ）の融点未満の温度で実施すればよく、その他の条件は、通常採用される条件が適宜採用される。
例えば、金属（Ａ）として、融点７８０℃のＡｇ−Ｃｕ合金粉末を用い、金属（Ｂ）として銅を用いた場合には、７８０〜１０５０℃、好ましくは８００〜９５０℃の温度で、１分〜１時間、好ましくは５分〜３０分焼成すればよい。
【００４８】
また、本発明によれば、金属（Ｂ）として、タングステンまたはモリブデン等の高融点金属を用いた場合には、通常の焼成温度よりも低い温度でセラミックスビア基板を製造できる。例えば、高融点金属を用いた場合には、該高融点金属を焼結させるため、通常、１６００〜２０００℃の温度で焼成することが必要となる。ただし、本発明においては、金属（Ａ）粉末を含む第二金属ペースト層２２を使用するため、該高融点金属が完全に焼結しない温度以下でも、金属（Ａ）の融点以上の温度で焼成すれば、金属（Ａ）が溶融して該高融点金属粉末間に浸透し、良好な導電性ビアを形成できる。
【００４９】
また、第一金属ペースト２０には、セラミックス焼結体基板１０との密着性を出すため、活性金属粉末（例えば、水素化チタン粉末）が含まれているので、焼成は、非酸化性雰囲気下、耐熱性容器内で行うことが好ましい。
【００５０】
非酸化性雰囲気としては、真空下、あるいはアルゴンガス、ヘリウムガス等の不活性ガス、または水素ガス雰囲気が挙げられる。また、不活性ガス、および水素ガスの混合雰囲気であってもよい。これら非酸化性雰囲気の中でも、好ましくは真空下、または不活性ガスと水素ガスの混合ガス雰囲気を採用することが好ましい。真空下で焼成を行う場合、真空度は、雰囲気中の酸素や窒素等の反応性ガスがチタンと反応するのを防ぐ目的からできるだけ高い方がよく、好ましくは、１．３３×１０−１Ｐａ以下、より好ましくは１．３３×１０−２Ｐａ以下である。なお、真空度の上限は、特に制限されるものではないが、工業的な生産を考慮すると１．３３×１０−４Ｐａ以上である。
【００５１】
この耐熱性容器は、焼成する際の温度に十分耐え得る材質で形成されるものであればよく、焼成時の高温下においても、ガスを透過せず、容器自体からガス発生が無く、且つ気密性の高いものであることが好ましい。この耐熱性容器に好適に使用できる材質を具体的に例示すれば、窒化アルミニウム、窒化ホウ素、窒化ケイ素等の窒化物焼結体、アルミナ、マグネシア、ジルコニア等の酸化物焼結体、インコロイ、ハステロイ等の耐熱合金類、又は石英ガラス等を例示できる。このうち、焼成時の容器内の均熱性を確保するという点で、熱伝導性に優れる窒化物焼結体が好ましい。
【００５２】
この耐熱性容器は、焼成工程において、基板近傍の雰囲気を他の焼成炉内の雰囲気から遮断し、ペースト中のバインダーが分解・飛散して炉壁等に再付着した分解物やその他の汚染源が、焼成炉内の温度上昇に伴い再飛散して金属ペースト層中のチタン成分と反応するのを抑制する役割を果しているものと考えられる。そのため、この耐熱性容器は、焼成工程における基板近傍の雰囲気を他の焼成炉内の雰囲気から遮断できるように蓋ができる構造のものを使用することが好ましい。また、耐熱性容器は、完全な密閉状態にできるものでもよいが、金属ペースト中のバインダーが熱分解して発生するガスを容器外へ放出できる程度の隙間を有するものであってもよい。
【００５３】
また、耐熱性容器の形状は、焼成炉内において、耐熱性容器内の温度分布がないような大きさのものが好ましい。このことからも、耐熱性容器は、熱伝導性に優れる窒化物焼結体からなる容器であることが好ましい。
上記した形態では、活性金属粉を含まない第二金属ペースト層２２が存在していることにより、第一金属ペースト２０中における活性金属成分がビア２３の露出面に移動することが防がれている。また、上記した特殊な焼成条件を採用することで、活性金属成分がビア２３の露出面に移動することがより効果的に防がれる。これにより、上記特定の焼成条件を採用した場合には、導電性ビア２３とセラミックス焼結体１０との界面に活性層が十分に形成され、密着性が良好なものとなる。
【００５４】
上記した本発明のセラミックスビア基板１００ａの製造方法では、焼成工程において、第二金属ペースト層２２中の金属（Ａ）が溶融し、スルーホール１２に充填された金属（Ｂ）粉末間の空隙に流れ込む。これにより、第一金属ペースト２０中の金属（Ｂ）が焼結して収縮したとしても、溶融した金属（Ａ）が流れ込むことで、緻密なビア２３が形成される。
【００５５】
なお、ビア２３として形成される導電性の金属層は、焼成前の金属（Ｂ）の粒子形状がある程度保持されることにより、金属（Ｂ）が島となり、金属（Ａ）が海となる海島構造を形成していてもよい。また、金属（Ｂ）に金属（Ａ）が混じったり、金属（Ａ）に金属（Ｂ）が混じったりした構造となってもよい。
【００５６】
また、焼成後のビア２３を構成する金属は、焼成温度、金属（Ａ）と金属（Ｂ）の種類、配合量によっては、金属（Ａ）を主成分とする島、金属（Ｂ）を主成分とする海が形成される場合もあるし、金属（Ａ）と金属（Ｂ）とが完全に固溶している場合もある。例えば、金属（Ａ）として銀ろうを使用し、金属（Ｂ）として銅を使用した場合、焼成時には銅（一部銀及び活性金属が固溶）からなる固相と、銀ろう（銀−銅）に更に銅（及び活性金属）が溶解した液相が存在し、焼成後の冷却・固化時には銅を主成分とする相と銀を主成分とする相に分相するため、最終的には銅を主成分とする相が海となり銀を主成分とする相が島となったような組織構造が得られる。よって、当初金属ペーストとして配合した金属（Ａ）および金属（Ｂ）の融点と、焼成後のビア中の金属において島を構成する金属の融点および海を構成する金属の融点とでは、差が生じることがある。
【００５７】
＜第１のメタライズドセラミックスビア基板の製造方法（第４の本発明）＞
第１のメタライズドセラミックスビア基板の製造方法は以下の工程を備えている。
（ｉ）スルーホールを有するセラミックス焼結体基板を準備する工程、
（ｉｉ）金属（Ａ）よりも融点が高い金属（Ｂ）粉末、および、活性金属粉末を含んでなる第一金属ペーストを前記スルーホールに充填する充填工程、
（ｉｉｉ）融点が６００℃以上１１００℃以下の金属（Ａ）粉末を含んでなる第二金属ペーストを前記スルーホール充填した第一金属ペーストに接触する位置に積層して、第二金属ペースト層を形成する工程、
（ｉｖ）上記で得られた基板を焼成する第一焼成工程、
（ｖ）該焼成工程の後に、前記金属（Ａ）よりも融点が高い金属（Ｂ）粉末および前記活性金属粉末を含んでなる第三金属ペーストを配線パターンを形成する箇所に積層して第三金属ペースト層を形成する工程、
（ｖｉ）さらに、前記融点が６００℃以上１１００℃以下の金属（Ａ）粉末を含んでなる第四金属ペーストを該第三金属ペースト層の上に積層して、第四金属ペースト層を形成する工程、および、
（ｖｉｉ）上記で得られた基板を焼成する第二焼成工程、
【００５８】
以下、図１（ｂ）を参照しながら、各工程について説明する。上記工程（ｉ）〜（ｉｖ）までは、上記したセラミックスビア基板１００ａの製造方法（第３の本発明）における工程（ｉ）〜（ｉｖ）と同じであり、第一金属ペースト、第二金属ペーストは、第３の発明で説明したものと同一のものである。本発明のメタライズドセラミックスビア基板１００ｂの製造方法においては、上記したセラミックスビア基板１００ａの素子を搭載する側に、工程（ｖ）〜（ｖｉｉ）により、メタライズドパターン２５が形成される。
【００５９】
（工程（ｖ））
第三金属ペーストは、前記金属（Ｂ）粉末および活性金属粉末を含んでおり、上記した第一金属ペーストと同様であってもよいが、スルーホールへの充填工程と基板表面への導電パターン印刷工程では、金属ペーストに求められる粘度特性や最適な金属粉末の粒度等が異なる為、それぞれの製造工程に適した金属ペーストを使用することが好ましい。
具体的には、この第三金属ペーストに含まれる金属（Ｂ）粉末の平均粒子径（Ｄ５０）は０．１〜２０μｍであることが好ましい。また、この金属（Ｂ）粉末は、緻密なメタライズドパターン２５を形成するために、２種類以上の平均粒子径のことなる粉末を使用することもできる。また、金属（Ｂ）粉末は、第二金属ペースト中の金属（Ａ）よりも融点が高いものであれば、２種類以上のものを混合して使用することもできる。
一方、活性金属粉末の平均粒子径（Ｄ５０）は０．１〜２０μｍであることが好ましい。また、この第三金属ペーストは、第一金属ペーストと同様に、その他、有機バインダー、有機溶媒、分散剤、可塑剤等を含んでいてもよく、メタライズドセラミックスビア基板の生産性を考慮すると、前記有機溶媒と有機バインダーとを含んだ状態での粘度を２５℃において、２０〜６００Ｐａ・ｓの範囲に調整することが好ましい。
また、第三金属ペーストに含まれる活性金属粉末の添加量は、形成されるメタライズドパターン２５の密着性、導電性を考慮すると、第三金属ペースト中の金属（Ｂ）を１００質量部として、１質量部以上１０質量部以下とすることが好ましく、さらに、１．５質量部以上６質量部以下とすることが好ましい。
【００６０】
第三金属ペースト層２４は、例えば、第三金属ペーストをスクリーン印刷やカレンダー印刷、パッド印刷する等の公知の手法により形成することができる。第三金属ペースト層２４の厚さは、特に限定されないが、一般的には１〜１００μｍ、好ましくは５〜３０μμｍである。
【００６１】
（工程（ｖｉ））
第四金属ペーストは、金属（Ａ）粉末を含んでおり、上記した第二金属ペーストと同様であってもよい。また、焼成後のメタライズドパターン２５表面の平滑性を改善する目的で、第四金属ペースト中に金属（Ｂ）を添加してもよい。
【００６２】
第二焼成工程において、第四金属ペースト層２６中の金属（Ａ）が溶融し、メタライズドパターンにしみ込めばよいので、第四金属ペースト層２６は、第三金属ペースト層２４に接触する箇所、好ましくは第三金属ペースト層２４の上に形成される。第四金属ペースト層２６は、例えば、第四金属ペーストをスクリーン印刷やカレンダー印刷、パッド印刷する等の公知の手法により形成することができる。
この第四金属ペーストに含まれる金属（Ａ）粉末の平均粒子径（Ｄ５０）は、０．１〜２０μｍであることが好ましい。また、第四金属ペーストに金属（Ｂ）粉末を添加する場合には、その金属（Ｂ）粉末の平均粒子径（Ｄ５０）は、０．１〜１０μｍであることが好ましい。
また、この第四金属ペーストは、第一金属ペーストと同様に、その他、有機バインダー、有機溶媒、分散剤、可塑剤等を含んでいてもよく、メタライズドセラミックスビア基板の生産性を考慮すると、前記有機溶媒と有機バインダーとを含んだ状態での粘度を２５℃において、２０〜６００Ｐａ・ｓの範囲に調整することが好ましい。
【００６３】
第四金属ペースト層２６は、形成するメタライズドパターン２５中に発生する虞のある空隙を埋める程度の量となるように積層すればよく、第三金属ペースト層２４中の金属（Ｂ）を１００質量部として、第四金属ペースト層２６中の金属（Ａ）は、好ましくは２０質量部以上、より好ましくは４０質量部以上であって、好ましくは１５０質量部以下、より好ましくは１００質量部以下である。尚、第四金属ペーストに金属（Ｂ）粉末を添加する場合には、第三金属ペースト層２４中の金属（Ｂ）と第四金属ペースト層２６中の金属（Ｂ）の合計を１００質量部として、第四金属ペースト層２６中の金属（Ａ）が好ましくは２０質量部以上、より好ましくは４０質量部以上であって、好ましくは１５０質量部以下、より好ましくは１００質量部以下である。
また、第四金属ペーストに金属（Ｂ）粉末を添加する場合には、第三金属ペースト層２４中の金属（Ｂ）を１００質量部として、第四金属ペースト層２６中の金属（Ｂ）は、好ましくは５質量部以上、より好ましくは１０質量部以上であって、好ましくは１００質量部以下、より好ましくは８０質量部以下である。
この第四金属ペースト層２６は、該ペースト層中の金属（Ａ）成分量が上記範囲を満足するように、多層構造とすることもできる。
【００６４】
（工程（ｖｉｉ））
第二焼成工程は、第一焼成工程と同様の条件で行うことができる。
本発明のメタライズドセラミックスビア基板１００ｂの製造方法においては、第一焼成工程において、上記した緻密で導電性の良好なビア２３を備え、導電性ビア２３とセラミックス焼結体基板１０との密着性が良好なセラミックスビア基板１００ａが形成され、さらに、第二焼成工程において、溶融した第四金属ペースト２６中の金属（Ａ）がメタライズドパターンにしみ込むことで、緻密なメタライズドパターン２５が形成される。また、第三金属ペースト層２４中の活性金属とセラミックス成分とが反応して、メタライズドパターン２５とセラミックス基板１０との間に活性層が形成されることで、メタライズドパターン２５の密着性が良好になる。
【００６５】
＜第２のメタライズドセラミックスビア基板の製造方法（第５の本発明）＞
第２のメタライズドセラミックスビア基板の製造方法は、上記した第１のメタライズドセラミックスビア基板１００ｂの製造方法とは別の方法により、同様のメタライズドセラミックスビア基板１００ｃを製造する方法である。該方法では、一回の焼成工程により、メタライズドセラミックスビア基板１００ｃが製造される。該方法は以下の工程を備えている。
（ｉ）スルーホールを有するセラミックス焼結体基板を準備する工程、
（ｉｉ）金属（Ａ）よりも融点が高い金属（Ｂ）粉末、および、活性金属粉末を含んでなる第一金属ペーストを前記スルーホールに充填する充填工程、
（ｉｉｉ）前記金属（Ａ）よりも融点が高い金属（Ｂ）粉末および前記活性金属粉末を含んでなる第三金属ペーストを配線パターンを形成する箇所に積層して第三金属ペースト層を形成する工程、
（ｉｖ）前記融点が６００℃以上１１００℃以下の金属（Ａ）粉末を含んでなる第五金属ペーストを該第三金属ペースト層の上に積層して、第五金属ペースト層を形成する工程、
（ｖ）上記で得られた基板を焼成する焼成工程、
【００６６】
工程（ｉ）、（ｉｉ）は、上記したセラミックスビア基板１００ａの製造方法（第３の本発明）における、工程（ｉ）、（ｉｉ）と同様であり、第一および三金属ペーストも、第３の発明、第４の発明で説明したものと同じものである。以下、工程（ｉｉｉ）〜（ｖ）について、図１（ｃ）を参照しつつ、説明する。
【００６７】
（工程（ｉｉｉ））
セラミックス焼結体基板１０表面のメタライズドパターンを形成する位置に、第三金属ペースト層２４が形成される。形成方法などは、上記第１のメタライズドセラミックスビア基板１００ｂの製造方法における工程（ｖ）と同様である。
【００６８】
（工程（ｉｖ））
第五金属ペースト層２７の形成方法は、基本的には、上記第１のメタライズドセラミックスビア基板１００ｂの製造方法における工程（ｖｉ）と同様である。
この第五金属ペーストは、導電性成分としては金属（Ａ）粉末のみを含んでもよいが、金属（Ｂ）粉末を含むこともできる。
この第五金属ペーストに含まれる金属（Ａ）粉末の平均粒子径（Ｄ５０）は、０．１〜２０μｍであることが好ましい。また、第五金属ペーストに金属（Ｂ）粉末を添加する場合には、その金属（Ｂ）粉末の平均粒子径（Ｄ５０）は、０．１〜１０μｍであることが好ましい。
また、この第五金属ペーストは、第一金属ペーストと同様に、その他、有機バインダー、有機溶媒、分散剤、可塑剤等を含んでいてもよく、メタライズドセラミックスビア基板１００ｃの生産性を考慮すると、前記有機溶媒と有機バインダーとを含んだ状態での粘度を２５℃において、２０〜６００Ｐａ・ｓの範囲に調整することが好ましい。
【００６９】
第五金属ペースト層２７は、形成する導電性ビア２３（第一金属ペースト層２０中の金属（Ｂ）粉末子間の空隙）だけでなく、メタライズドパターン２５（第三金属ペースト層２４中の金属（Ｂ）粉末間の空隙）中にも流れこむので、その量を確保するように形成される必要がある。よって、第一金属ペースト２０および第三金属ペースト層２４中の金属（Ｂ）の合計を１００質量部として、第五金属ペースト層２７中の金属（Ａ）は、好ましくは２０質量部以上、より好ましくは４０質量部以上であって、好ましくは１５０質量部以下、より好ましくは１００質量部以下である。尚、第五金属ペースト層２７に金属（Ｂ）を添加する場合には、第一金属ペースト２０、第三金属ペースト層２４および第五金属ペースト層２７中の金属（Ｂ）の合計を１００質量部として、第五金属ペースト層２７中の金属（Ａ）が好ましくは２０質量部以上、より好ましくは４０質量部以上であって、好ましくは１５０質量部以下、より好ましくは１００質量部以下である。
また、第五金属ペースト層２７が金属（Ｂ）を含む場合には、その配合割合は、第三金属ペースト層２４中の金属（Ｂ）の合計を１００質量部として、５質量部以上１００質量部以下であることが好ましく、さらに、１０質量部以上８０質量部以下であることが好ましい。
【００７０】
第五金属ペースト層２７は、多層構造とすることもできる。例えば、第三金属ペースト層２４に含まれる活性金属の拡散を抑制するため、該第三金属ペースト層２４上に、金属（Ａ）粉末を含む第五金属ペースト層Ｘを積層し、さらに、その上に、金属（Ａ）粉末を含む第五金属ペースト層Ｙを積層することもできる。この際、第五金属ペースト層Ｘ、および第五金属ペースト層Ｙとの合計において、金属（Ａ）粉末が上記配合量を満足することが好ましい。さらに、金属（Ｂ）粉末を使用する場合も、同様である。
第五金属ペースト層を多層構造とすることにより、活性金属粉末を含まない上層の金属ペースト層を形成することにより、活性金属成分（例えば、チタン成分）がメタライズドパターン２５表面に移動することが抑制され、メタライズドパターン２５表面のメッキ性が良好なものとなり、かつ、メタライズドパターン２５表面のクレーターを低減できる。また、活性金属成分がメタライズドパターンの表面に移動することが抑制されることにより、活性層がセラミックス焼結体基板１０とメタライズドパターン２５との界面において充分に形成されるために、メタライズドパターン２５の密着性がより良好なものとなる。
【００７１】
（工程（ｖ））
焼成工程については、上記したセラミックスビア基板１００ｂの製造方法（第３の本発明）の工程（ｉｖ）と同様である。
【００７２】
第２のメタライズドセラミックスビア基板１００ｃの製造方法においては、焼成工程の際に、第五金属ペースト層２７中の金属（Ａ）が溶融して、その下のメタライズドパターン２５（第三金属ペースト層２４中の金属（Ｂ）粉末粒子間の空隙）、およびビア２３（スルーホール１２中の金属（Ｂ）粉末粒子間の空隙）にしみ込み、緻密で導電性の良好なビア２３およびメタライズドパターン２５が形成される。
【００７３】
＜セラミックスビア基板（第１の本発明）、メタライズドセラミックスビア基板（第２の本発明）＞
上記した製法により製造される、セラミックスビア基板１００ａおよびメタライズドセラミックスビア基板１００ｂ、１００ｃは、緻密なビア２３および、緻密なメタライズドパターン２５を備えており、ビア２３およびメタライズドパターン２５の導電性が良好なものとなる。また、ビア２３およびメタライズドパターン２５とセラミックス焼結体基板１０との界面に活性層が形成されているので、ビア２３およびメタライズドパターン２５とセラミックス焼結体基板１０との密着性が良好である。
上記方法で製造されたセラミックスビア基板１００ａにおいて、ビア２３とセラミックス焼結体基板１０との界面に形成される活性層の厚みは、０．１〜２μｍである。また、上記方法で製造されたメタライズドセラミックスビア基板１００ｂ、１００ｃにおいて、メタライズパターン２５とセラミックス焼結体基板１０との界面に形成される活性層の厚みは、０．１〜２μｍである。
【００７４】
本発明のセラミックスビア基板１００ａおよびメタライズドセラミックスビア基板１００ｂ、１００ｃにおける、ビア２３の四端子法にて測定した抵抗率は、好ましくは１．５×１０−７Ω・ｍ以下、より好ましくは１．０×１０−７Ω・ｍ以下とすることができる。
【００７５】
メタライズドセラミックスビア基板１００ｂ、１００ｃにおける、メタライズドパターン２５の四端子法にて測定した抵抗率は、好ましくは１．５×１０−７Ω・ｍ以下、より好ましくは１．０×１０−８Ω・ｍ以下とすることができる。このメタライズドパターン２５の厚みは、特に制限されるものではないが、通常、５〜１００μｍである。
【００７６】
メタライズドセラミックスビア基板１００ｂ、１００ｃにおける、メタライズドパターン２５の密着性は、４２アロイ製ネイルヘッドピンで先端部の径がφ１．１ｍｍで、且つ先端部表面にニッケルメッキを施したものを用い、メタライズドセラミックスビア基板１００ｂ、１００ｃのメタライズドパターン２５表面にＮｉ／Ａｕメッキを施し、このメッキ膜にネイルヘッドピンをＰｂ−Ｓｎ半田にて垂直に半田付けし、このネイルヘッドピンを１０ｍｍ／分の速度で垂直方向に引っ張り、ネイルヘッドピンが剥れた時の強度を接合強度とした。
【００７７】
本発明のセラミックスビア基板１００ａおよびメタライズドセラミックスビア基板１００ｂ、１００ｃは、融点が６００℃以上１１００℃以下の金属（Ａ）、該金属（Ａ）よりも融点が高い金属（Ｂ）、および、活性金属を含む導電性の金属がスルーホールに密充填されてなる導電性ビアを有する。この密充填されてなる導電性ビアとは、ビアの断面を走査型電子顕微鏡により１０００倍の倍率で観察し、ビアの断面の全面積を１００％としたとき、ボイドが占める面積の割合が５％未満であるものを指す。本発明においては、より条件を調整すれば、ボイドが占める面積の割合が１％未満の導電性ビアを形成することもできる。なお、当然のことながら、最もよい態様としては、ボイドが占める面積の割合が０％（ボイドが観察されない）のものである。
【実施例】
【００７８】
以下の実施例、比較例で得られたセラミックスビア基板、およびメタライズドセラミックスビア基板は、以下の方法によりその性能を評価した。
＜評価方法＞
（導電性ビアの緻密性の評価）
下記の実施例および比較例で得られた、セラミックスビア基板、またはメタライズドセラミックスビア基板を樹脂に包埋して研磨し、セラミックスビア基板、メタライズドセラミックスビア基板断面の観察試料を作製した。得られた観察試料を走査型電子顕微鏡（日立ハイテクノロジーズ社製Ｓ−３４００Ｎ）にて観察し（観察倍率１０００倍）、導電性ビア中のボイドの量を評価した。導電性ビア断面の全面積うち、ボイドの占める面積の割合が１％未満である場合を「○」、１％以上５％未満を「△」、５％以上を「×」とした。結果を表２に示す。
【００７９】
（活性層：窒化チタン層の有無の確認）
上記で得られたセラミックスビア基板、またはメタライズドセラミックスビア基板断面の観察試料を前記走査型電子顕微鏡にて観察し、焼結体基板と導電性ビアとの界面における窒化チタン層（ＴｉＮ層）の有無を確認した。結果を表２に示す。
【００８０】
（接合強度の評価）
下記の実施例および比較例で得られた評価用メタライズド基板のメタライズドパターン上に無電解ニッケルメッキを約２．５μｍ、次いで無電解金メッキを約０．４μｍ施した後、以下の手順で接合強度の評価を行った。メッキを施した２ｍｍ角のメタライズドパターン上に先端部の径がφ１．１ｍｍで、且つ先端部表面にニッケルメッキを施した４２アロイ製ネイルヘッドピンを基板と垂直となるようにＰｂ−Ｓｎ半田にて半田付けし、ピンを１０ｍｍ／分の速度で垂直に引張り、基板から破断した際の荷重を記録した。同様の試験を５回実施して荷重の平均値を算出した。結果を表２に示す。
【００８１】
（体積抵抗率の評価）
下記の実施例および比較例で得られた評価用メタライズド基板に形成した幅０．４ｍｍの直線状のメタライズドパターンの体積抵抗率を４端子法により測定した。結果を表２に示す。
【００８２】
＜実施例１（第１の本発明、第３の本発明）＞
（第一金属ペーストの作製）
金属（Ｂ）粉末として平均粒子径（Ｄ５０）が５μｍである銅粉末１００質量部、及び活性金属粉末として平均粒子径（Ｄ５０）が５μｍである水素化チタン粉末３質量部と、ポリアルキルメタクリレートをターピネオールに溶解させたビヒクルとを乳鉢を用いて予備混合した後、３本ロールミルを用いて分散処理することにより、第一金属ペーストを作製した。
【００８３】
（第二金属ペーストの作製）
金属（Ａ）粉末として平均粒子径（Ｄ５０）が６μｍであるＡｇ−Ｃｕ合金粉末（ＢＡｇ−８：融点７８０℃、組成：銀７２質量％−銅２８質量％）と、ポリアルキルメタクリレートをターピネオールに溶解させたビヒクルとを乳鉢を用いて予備混合した後、３本ロールミルを用いて分散処理することにより、第二金属ペーストを作製した。
【００８４】
（セラミックスビア基板の製造）
（工程（ｉ）、工程（ｉｉ））
上記第一金属ペーストを、直径０．２ｍｍのスルーホール１２を有する厚さ０．６４ｍｍの窒化アルミニウム焼結体基板（セラミックス焼結体基板１０）（トクヤマ社製、商品名ＳＨ−３０）のスルーホール１２内へ、メタルマスクを使用しスクリーン印刷法にて充填し、１００℃で１０分間乾燥させた。次に、基板の両面をバフ研磨し基板表面にはみ出した第一金属ペーストを完全に除去し、水洗後１００℃で１０分間乾燥させた。
【００８５】
（工程（ｉｉｉ））
更に、上記第二金属ペーストを、直径０．２５ｍｍのスルーホールを有するメタルマスクを使用しスクリーン印刷法にて印刷し、１００℃で１０分間乾燥させ第二金属ペースト層２２を形成した。この際、第二金属ペースト層２２は、基板のスルーホール１２に充填した第一金属ペースト２０を覆うように、柱状に形成した。この際、スルーホール１２に充填された第一金属ペースト２０の金属（Ｂ）粉末１００質量部に対する第二金属ペースト層２２に含まれる金属（Ａ）粉末の量（Ａ／Ｂ×１００）が、８０質量部となるように第二金属ペースト層２２の厚みを調整した。
【００８６】
（工程（ｉｖ））
次いで、真空中、９００℃にて３０分間焼成することにより、スルーホール１２内に導電性ビア２３が形成され、セラミックスビア基板１００ａを得た。この際、窒化アルミニウム製のセッター内（密閉容器内）に基板を収容した状態にて基板の焼成をおこなった。得られたセラミックスビア基板１００ａは、上記の分析、評価を行った。結果を表２に示す。
【００８７】
（評価用メタライズド基板の作製）
セラミックスビア基板の導電性ビア２３の密着性（接合強度）及び体積抵抗率は、スルーホール１２に充填された状態で評価するのは困難である為、代わりに窒化アルミニウム基板上に金属ペーストを印刷し、焼成することにより評価用メタライズド基板を作製し評価をおこなった。厚さ０．６４ｍｍの窒化アルミニウム焼結体基板（トクヤマ社製、商品名ＳＨ−３０）上に、上記第一金属ペーストをスクリーン印刷法にて印刷し、１００℃で１０分間乾燥させ、２ｍｍ角のパッド形状及び、幅０．４ｍｍの直線上のパターンを有する第一金属ペースト層を形成した。次いで、上記第二金属ペーストをスクリーン印刷法にて第一金属ペースト層上に重ねて印刷し、１００℃で１０分間乾燥させ第二金属ペースト層を形成した。この際、第一金属ペースト層の金属（Ｂ）粉末を１００質量部として、第二金属ペースト層に含まれる金属（Ａ）粉末が８０質量部となるように、第二金属ペースト層の厚みを調整した。次いで、真空中、９００℃にて３０分間焼成することにより、評価用メタライズド基板を得た。この際、窒化アルミニウム製のセッター内（密閉容器内）に基板を収容した状態にて基板の焼成をおこなった。得られた評価用メタライズド基板を用いて、上記の方法により密着性（接合強度）及び体積抵抗率の評価をおこなった。結果を表２に示す。
【００８８】
＜実施例２〜５（第１の本発明、第３の本発明）＞
ペーストの原料組成を表１に示した組成とし、焼成条件を表２に示した条件とした以外は、実施例１と同様にしてセラミックスビア基板１００ａ及び評価用メタライズド基板を作製し、上記の分析・評価をおこなった。結果を表２に示す。
【００８９】
＜実施例６（第２の本発明、第４の本発明）＞
（第三金属ペーストの作製）
金属（Ｂ）粉末として平均粒子径（Ｄ５０）が０．３μｍである銅粉末１２質量部、平均粒子径（Ｄ５０）が２μｍである銅粉末５９質量部を使用し、さらに、これに平均粒子径（Ｄ５０）が０．６μｍである銀粉末２９質量部使用した。これらの合計１００質量部に対して、活性金属粉末として平均粒子径（Ｄ５０）が５μｍである水素化チタン粉末５質量部と、ポリアルキルメタクリレートをターピネオールに溶解させたビヒクルとを乳鉢を用いて予備混合した後、３本ロールミルを用いて分散処理することにより、第三金属ペーストを作製した。
【００９０】
（第四金属ペーストの作製）
金属（Ａ）粉末として及び平均粒子径（Ｄ５０）が６μｍであるＡｇ−Ｃｕ合金粉末（ＢＡｇ−８、組成：銀７２質量％−銅２８質量％）５０質量部を使用した。これに、平均粒子径（Ｄ５０）が０．３μｍである銅粉末５０質量部を混合した。さらに、これら合計したものを、ポリアルキルメタクリレートをターピネオールに溶解させたビヒクルとを乳鉢を用いて予備混合した後、３本ロールミルを用いて分散処理することにより、第四金属ペーストを作製した。
【００９１】
（メタライズドセラミックスビア基板の製造）
（工程（ｖ））
上記第三金属ペーストを、実施例１で作製したセラミックスビア基板１００ａ上に、ビア２３を覆うようにスクリーン印刷法にて印刷し、１００℃で１０分間乾燥させ第三金属ペースト層ａを形成した。基板の裏面にも同様にして第三金属ペースト層ｂを形成した。
【００９２】
（工程（ｖｉ））
次いで、上記第四金属ペーストを、スクリーン印刷法にて第三金属ペースト層ａ上に重ねて印刷し、１００℃で１０分間乾燥させ第四金属ペースト層ａを形成した。基板の裏面にも同様にして第四金属ペースト層ｂを形成した（ただし、裏面は図示していない）。このとき、基板の一方の面における、第三金属ペースト層中の金属（Ｂ）粉末および第四金属ペースト層中の金属（Ｂ）粉末の合計量を１００質量部としたときの、第四金属ペースト層中に含まれる金層（Ａ）粉末の量（Ａ４／Ｂ３＋４×１００）が３５質量部となるように、第四金属ペースト層の厚みを調整した（第四金属ペースト層ａ、ｂとも同じ厚みとした）。（Ａ４）：第四金属ペースト層に含まれる金属（Ａ）粉末量、（Ｂ３＋４）：第三、第四金属ペースト層に含まれる金属（Ｂ）粉末量の合計量。
【００９３】
（工程（ｖｉｉ））
次いで、真空中、９００℃にて３０分間焼成することにより、基板の両面にメタライズ層２５を有するメタライズドセラミックスビア基板１００ｂを作製した。この際、窒化アルミニウム製のセッター内（密閉容器内）に基板を収容した状態にて基板の焼成をおこなった。得られたメタライズドセラミックスビア基板１００ｂは、上記の方法で導電性ビア２３の緻密性の評価及び窒化チタン層の有無の確認を行った。結果を表２に示す。得られたメタライズドセラミックスビア基板１００ｂは、上記した方法でメタライズドセラミックスビア基板断面の観察試料を作製し、走査型電子顕微鏡による観察をおこなったが、基板両面のメタライズパターン２５は、ボイド等の欠陥は無く導電性ビア２３を介して接合していた。また、メタライズパターン２５表面には導電性ビアに２３起因するような凹み等の欠陥はみられなかった。
【００９４】
＜実施例７（第２の本発明、第５の本発明）＞
（第一金属ペーストの作製）
実施例１の第一金属ペーストと同様にして作製した。
（第三金属ペーストの作製）
実施例６の第三金属ペーストと同様にして作製した。
（第五金属ペーストＸの作製）
実施例６の第四金属ペーストと同様にして作製した。
（第五金属ペーストＹの作製）
実施例１の第二金属ペーストと同様にして作製した。
【００９５】
（メタライズドセラミックスビア基板１００ｃの製造）
（工程（ｉ）、工程（ｉｉ））
上記第一金属ペーストを、直径０．２ｍｍのスルーホール１２を有する厚さ０．６４ｍｍの窒化アルミニウム焼結体基板（トクヤマ社製、商品名ＳＨ−３０）のスルーホール１２内へ、メタルマスクを使用しスクリーン印刷法にて充填し、１００℃で１０分間乾燥させた。次いで、基板の両面をバフ研磨し基板表面にはみ出した第一金属ペーストを完全に除去した。
【００９６】
（工程（ｉｉｉ））
次に、上記第三金属ペーストを、第一金属ペーストを充填したスルーホール１２を覆うように、上記基板上に、スクリーン印刷法にて印刷し、１００℃で１０分間乾燥させ第三金属ペースト層２４を形成した。基板の裏面にも同様にして第三金属ペースト層を形成した（裏面は図示していない）。
【００９７】
（工程（ｉｖ））
次いで、上記第五金属ペーストＸを、スクリーン印刷法にて第三金属ペースト層２４上に重ねて印刷し、１００℃で１０分間乾燥させ、第五金属ペースト層Ｘを形成した。基板の裏面にも同様にして第五金属ペースト層Ｘを形成した。更に、上記第五金属ペーストＹを、直径０．２５ｍｍのスルーホールを有するメタルマスクを使用しスクリーン印刷法にて第五金属ペースト層Ｘ上に印刷し、１００℃で１０分間乾燥させ第五金属ペースト層Ｙを形成した。基板の裏面にも同様にして第五金属ペースト層Ｙを形成した。この際、第五金属ペースト層Ｙは、基板表面と垂直方向から見たときの円形の印刷パターンの中心が、基板の各スルーホールの中心とほぼ重なる位置に配置されるように、柱状に形成した。また、スルーホール１２に充填された第一金属ペースト中の金属（Ｂ）粉末、第三金属ペースト層中の金属（Ｂ）および第五金属ペースト層Ｘ中の金属（Ｂ）粉末の合計量を１００質量部としたときの、第五金属ペースト層に含まれる金属（Ａ）粉末の量（Ａ５／Ｂ１＋３＋５×１００）が５０質量部となるように、第五金属ペースト層Ｙの厚みを調整した。（Ａ５）：第五金属ペースト層に含まれる金属（Ａ）粉末量、（Ｂ１＋３＋５）：第一、第三、第五金属ペースト層に含まれる金属（Ｂ）粉末量の合計量。
【００９８】
（工程（ｖ））
次いで、真空中、９００℃にて３０分間焼成することにより、基板の両面にメタライズ層を有するメタライズドセラミックスビア基板１００ｃを得た。この際、窒化アルミニウム製のセッター内（密閉容器内）に基板を収容した状態にて基板の焼成をおこなった。得られたメタライズドセラミックスビア基板１００ｃは、上記の方法で導電性ビアの緻密性の評価及び窒化チタン層の有無の確認を行った。結果を表２に示す。更に、上記した方法でメタライズドセラミックスビア基板断面の観察試料を作製し、走査型電子顕微鏡による観察、及びエネルギー分散型Ｘ線分析装置による元素マッピングをおこなった。図２に導電性ビア２３の走査型電子顕微鏡写真を、図３に窒化アルミニウム焼結体基板１０と導電性ビア２３との界面近傍における元素マッピング写真を示す。図２より、基板両面のメタライズパターン２５が、ボイド等の欠陥無く導電性ビア２３を介して接合していることが確認できる。また、図３より、焼結体基板１０と導電性ビア２３とがボイド等の欠陥無く接合されており、界面にチタン成分が偏在していることから、接合界面に窒化チタン層が形成されていることが確認できる。
【００９９】
＜実施例８（第２の本発明、第５の本発明）＞
ペーストの原料組成を表１に示した組成とした以外は、実施例７と同様にしてメタライズドセラミックスビア基板１００ｃを作製し、上記の方法で導電性ビア２３の緻密性の評価及び窒化チタン層の有無の確認を行った。但し、メタライズドセラミックスビア基板１００ｃを作製する際に第五金属ペースト層Ｙは形成せず、スルーホール１２に充填された第一金属ペースト中の金属（Ｂ）粉末、第三金属層ペースト層中の金属（Ｂ）および第五金属ペースト層Ｘ中の金属（Ｂ）粉末の合計量を１００質量部としたときの、第五金属ペースト層に含まれる金属（Ａ）粉末の量（Ａ５／Ｂ１＋３＋５×１００）が８０質量部となるように、第五金属ペースト層Ｘの厚みを調整した。結果を表２に示す。（Ａ５）：第五金属ペースト層に含まれる金属（Ａ）粉末量、（Ｂ１＋３＋５）：第一、第三、第五金属ペースト層に含まれる金属（Ｂ）粉末量の合計量。
【０１００】
＜比較例１〜３＞
実施例１において、ペーストの原料組成を表１に示した組成とした以外は、実施例１と同様にしてセラミックスビア基板及び評価用メタライズド基板を作製し、以下の分析・評価をおこなった。但し、比較例１及び３では、セラミックスビア基板及び評価用メタライズド基板作製の際、第二金属ペースト層２２を形成しなかった。結果を表２に示す。
【０１０１】
【表１】
0005922739.tif 000002
【０１０２】
【表２】
0005922739.tif 000003
【０１０３】
比較例１の製造方法では、第二金属ペースト層２２を形成しなかったため、焼成時にスルーホール１２内に液相の流入が無かった為に焼結が不十分となり、窒化チタン層の形成も殆ど認められなかった。このため、ビア内には多数のボイドが存在した。また、接合強度が極めて小さく、評価用メタライズド基板に無電解ニッケルメッキを施す際、メッキの前処理工程においてメタライズ層が剥離したため、接合強度の試験ができなかった。比較例２の製造方法では、第一金属ペースト中に水素化チタン粉が含有されていない為、得られたセラミックスビア基板において、窒化アルミニウム焼結体基板１０とビアとの界面には窒化チタン層の形成が認められず、界面には多数の隙間が観察された。このため、接合強度が極めて小さく、評価用メタライズド基板に無電解ニッケルメッキを施す際、メッキの前処理工程においてメタライズ層が剥離したため、接合強度の試験ができなかった。比較例３の製造方法では、Ａｇ−Ｃｕ合金粉末を含む第二金属ペースト層２２をスルーホール１２上に形成せず、代わりにＡｇ−Ｃｕ合金粉末を第一金属ペーストに添加したため、ペースト中の金属粒子間の空隙が、焼結の際に埋まることなくビア中にボイドとして残存した。このため、ビア内には多数のボイドが存在した。
【０１０４】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴うセラミックスビア基板、メタライズドセラミックスビア基板、セラミックスビア基板の製造方法、および、メタライズドセラミックスビア基板の製造方法もまた本発明の技術的範囲に包含されるものとして理解されなければならない。
【符号の説明】
【０１０５】
１０  セラミックス焼結体基板
１２  スルーホール
２０  第一金属ペースト
２２  第二金属ペースト層
２３  導電性ビア
２４  第三金属ペースト層
２５  メタライズドパターン
２６  第四金属ペースト層
２７  第五金属ペースト層
【図１】
0005922739.tif 000004
【図２】
0005922739.tif 000005
【図３】
0005922739.tif 000006